(57)【要約】  ほぐされたポリエチレンの量を提供し、このほぐされたポリエチレンの量に対して少なくとも２０バールの圧力及びほぐされたポリエチレンのα緩和温度と溶融温度との間の温度ＴｍＰＥを適用することで、ほぐされたポリエチレンブロックが生じ、ほぐされたポリエチレンのブロックからフィルム又はテープを削り出し、かつ該フィルム又はテープを単段階又は多段階の延伸工程で少なくとも１：２０の全延伸比で延伸する工程を含む、高強度ポリエチレンフィルム又はテープを製造する方法。【特許請求の範囲】
【請求項１】
高強度ポリエチレンフィルム又はテープを製造する方法において、
該方法が、ほぐされたポリエチレンの量を提供し、このほぐされたポリエチレンの量に対して少なくとも２０バールの圧力及び解きほぐされたポリエチレンのα緩和温度と溶融温度との間の温度ＴｍｐＥを適用することで、ほぐされたポリエチレンブロックを生じ、ほぐされたポリエチレンブロックからフィルム又はテープを削り出し、かつ、前記フィルム又はテープを単段階又は多段階の延伸工程において、少なくとも１：２０の全延伸比で延伸する、ことを含む、前記方法。
【請求項２】
ほぐされたポリエチレンブロックを形成するための温度が、α緩和温度とＴｍＰＥ−１０℃との間である、請求項１に記載の方法。
【請求項３】
ほぐされたポリエチレンブロックを形成するための温度が１００℃〜１３０℃である、請求項１に記載の方法。
【請求項４】
高強度ポリエチレンフィルム又はテープが、少なくとも１２００ＭＰｓの引張り強度及び少なくとも４０ＧＰａの引張り弾性を示す、請求項１に記載の方法。
【請求項５】
対弾道材用途における、請求項１から４までのいずれか１項に記載の方法において製造されたフィルム又はテープの使用。
【請求項６】
複合材用途における、請求項１から４までのいずれか１項に記載の方法において製造されたフィルム又はテープの使用。
【発明の詳細な説明】
【技術分野】
【０００１】
本発明は、高強度のポリエチレンフィルム、フィラメント又はテープを製造するための方法に関する。
【０００２】
近年、高強度のポリエチレンフィルム、フィラメント又はテープは、４０００００ｇ／モルから数ミリオンｇ／モルの範囲の分子量を有する、超高分子量ポリエチレン（ＵＨＭＷＰＨ）から製造されている。
【０００３】
市販の超高分子量ポリエチレン（ＵＨＭＷＰＨ）は、溶剤を使用することなく、高強度のフィルム、フィラメント又はテープに加工（例えば、スリットフィルムから）するのが極めて困難である。加工におけるこの困難性は、極めて長い結晶網目構造中の絡み合い（entanglement）によって生じる。
【０００４】
この理由から、超高分子量ポリエチレン（ＵＨＭＷＰＥ）はしばしば、デカリン及びパラフィン等の適した溶剤中で、この網目構造の絡み合いをほぐす（disentanglement）ために溶解される。しかしながらフィルム、フィラメント又はテープへの加工後に、溶剤を完全に除去しなければならない。これは、極めて困難かつ高価であって、かつ０．１％を下廻る溶剤含量をほぼ達成することはない。
【０００５】
例えばNippon Oil、ITS-Tensylon又はDSM(例えば EP 1627719参照)によるいくつかの溶剤不含の方法の開発又は加工経路は、粉末の形でＵＨＭＷＰＥを用いて、高圧の連続的な等圧式スチールベルトプレス上にばらまき、圧縮フィルムを得るものである。このフィルムは、種々の段階で高められた温度で、高強度のフィルム又はテープに延伸することができる。
【０００６】
ばらまいた粉末層の厚さ及び均一性、ベルトプレス中の正確な圧力及び温度は、すべて、得られるＵＨＭＷＰＥ生成物の強度及び弾性に関する適切な結果を達成するための、重要な要因である。
【０００７】
一方、ＵＨＭＷＰＥのフィルム加工のための公知方法は、焼結されたシート又は円形のブロックからの薄層のスカイビングである。これらのフィルムは、０．１０ｍｍ〜４ｍｍの厚さで、スキー又はスノーボードの滑走表面等の付着防止表面又は高耐摩耗性皮膜のために一般的に使用される。これらのＵＨＭＷＰＥフィルムに関して、延伸性又は伸縮性は必要とされない。これらの目的のために、極限引張り強さ及びｅモジュラスは望まれる性質ではなく、専ら、平滑性及び耐摩耗性のみが望まれる。
【０００８】
これらフィルムのからみあった結晶網目構造が、ＵＨＭＷＰＥブロックから切削されることによって、この切削されたフィルム／シートの高い強度のフィルムへの延伸は不可能である。１：１０又はそれを上廻る延伸比λは、からみあった結晶網目構造を有するＵＨＭＷＰＥを用いて達成することはできない。しかしながら、高強度の適用は、１：１０〜１：１００又はさらに１：３００までの範囲でのフィルムの延伸比を必要とする。
【０００９】
ＵＨＭＷＰＥの標準焼結粉末に関する最大可能な延伸比λｍａｘは、以下の式によって求められる：
λｍａｘ＝Ｋ（Ｍｅ）１／２
［式中、λｍａｘは最大延伸比であり、Ｋは比例定数であり、かつＭｅは絡み合い中のモル質量である］
絡み合ったＵＨＭＷＰＥに関して、最大延伸比は１０を下廻ることが見出された。
【００１０】
したがって、本発明の課題は、従来技術における欠点が少なくとも減少されている、高強度のポリエチレンフィルム、フィラメント又はテープを製造するための方法に関する。
【００１１】
この課題は、
−ほぐされたポリエチレンの量を提供し、
−このほぐされたポリエチレンの量に対して少なくとも２０バールの圧力及びほぐされたポリエチレンのα緩和温度と溶融温度との間の温度ＴｍＰＥを適用して、ほぐされたポリエチレンのブロックを生じ、
−ほぐされたポリエチレンのブロックからフィルム又はテープを削り出し、かつ、
−前記フィルム又はテープの延伸を、単段階又は多段階で少なくとも１：２０の全延伸比で延伸する、
工程を含む、高強度のポリエチレンフィルム又はテープを製造するための方法によって解決された。
【００１２】
高強度のポリエチレンフィルム又はテープは、好ましくは、少なくとも１２００ＭＰａの引張り強度及び少なくとも４０ＧＰａの引張り弾性を示す。
【００１３】
好ましくは、本発明による方法において使用されたポリエチレンは、少なくとも１００．０００ｇ／モル、より好ましくは５００．０００ｇ／モル及び最も好ましくは少なくとも１．０００．０００ｇ／モルを有する。さらにポリエチレンは、異なる分子量のポリエチレンの混合物、例えば２種の異なる分子量のポリエチレンを含む双峰型ポリエチレンであってもよい。
【００１４】
ほぐされたポリエチレンの量は、好ましくは粉末の形である。好ましくは、本発明による方法の温度は、α緩和温度とＴｍＰＥ−１０℃との間であり、より好ましくは１００℃と１３０℃との間の温度である。
【００１５】
好ましくは、適用された圧力は少なくとも５０バール、より好ましくは少なくとも１００バール、最も好ましくは少なくとも２００バール又はそれどころか５００バールである。
【００１６】
ブロックは、規則的な形状、例えばディスク形状で、好ましくは少なくとも５ｍｍの厚さを有する粉末の圧縮物である。
【００１７】
得られたブロックは、溶融温度を下廻るプレスを介してさえも成形可能である。溶融温度を下廻ってプレスされた絡み合ったポリエチレン粉末から成るブロックは、その脆性により後続の工程において切削することはできなかった。
【００１８】
ブロックから切削されたフィルム又はテープは、好ましくは０．１ｍｍ〜１０ｍｍの厚さ、より好ましくは１ｍｍ〜３ｍｍの厚さである。本発明による方法によって得られた最終生成物は、１０００μｍ未満の厚さ、好ましくは１００μｍ未満の厚さ、より好ましくは３０μｍ未満の厚さを示すものであってもよい。
【００１９】
フィルム又はテープの全延伸比は、少なくとも１：５０、より好ましくは少なくとも１：１００、最も好ましくは１：１５０である。
【００２０】
近年、１０５〜１０７ｇ／モルの分子量を有するポリエチレンを含む、絡み合いのない又はほぐされたポリエチレン粉末の製造が可能な方法が開発された。この方法は、ポリエチレン粉末の重合中に、適切な重合温度及び圧力に加えて、特別な高性能のシングルサイト触媒を使用するものである。
【００２１】
いわゆるほぐされたポリエチレン又は未完成（nascent）ポリエチレンは、個々の鎖の絡み合いはほとんどないか又は全くなく、したがって、結晶は、材料をα緩和温度８０〜９０℃を上廻って延伸することによって簡単に解くことができる。
【００２２】
ＵＨＭＷＰＥ粉末の連続的なスチールベルト上への極めて正確なばらまきよりもむしろ、本発明は、ほぐされたポリエチレン粉末を、現在においてスキー／スノーボード表面に使用されるような厚いブロックに、しかしながら標準的な温度がしばしば１５０℃を上廻り、しばしばそれどころか１８０℃又はそれ以上であるのに代えて、通常よりもより低い温度、すなわち、８０〜１３０℃の温度でプレスすることを組合せることによって、高度に延伸可能なフィルムを達成するための代替的経路である。本発明による方法において、粉末は溶融しないが、しかしながら高められた温度で十分な圧力下で圧縮され、これによって、溶融及び焼結中で通常生じる鎖の絡み合いを回避する。その後に、製造されたブロックは、高強度、高弾性のフィルム又はテープに延伸又は超延伸することができる薄いフィルム又はテープに削り出すことができる。
【００２３】
本発明による方法はより簡単であり、したがって、溶剤又はダブルベルトプレスを使用する近年の方法よりもより費用対効果が高い。ダブルベルトプレスは、極めて正確な工程条件を必要とする。
【００２４】
本発明によって製造された切削されたが、依然としてほぐされたままのポリエチレンフィルムは、好ましくは、多段階の延伸工程で、すなわち、種々の連続的な延伸工程及び温度で、延伸することができる。良好な結果は、たとえば以下の工程により達成される：
１段階延伸λ＝６、温度１３６〜１４０℃；
２段階延伸λ＝４、温度１４４〜１４６℃；
３段階延伸λ＝３、温度１４８〜１５０℃；
４段階延伸λ＝１．８、温度１５０〜１５３℃。
【００２５】
この特定の設定の全延伸比は、本発明により製造される本来の等方性のほぐされたポリエチレンフィルムの１３０倍であり、ここれは、２．５ｍｍの厚さのフィルムとして、ブロックから切削される。圧縮条件は以下のとおりである：金型中の圧力、１２０℃で１０時間に亘って１８０バール。
【００２６】
第１段階は、延伸工程のみではなくむしろ、カレンダプレスロール及びその後ろの延伸ゴデットを用いる組み合わされた工程であってもよい。この方法は、全くフィルムの損失の幅がないか又は極めて小さい幅であり、最終的には、正確な延伸温度に設定するのをさらに容易にするより薄いフィルムを生じる。
【００２７】
さらなる延伸段階、種々の延伸比及び温度は、全体的な延伸を達成するために使用することができる。最初の延伸は、９０℃程度の低い温度で開始することができる。
【００２８】
１６５０ＭＰａを上廻るこの超延伸フィルムの引張り強度及び９５ＧＰａを上廻る引張り弾性を達成することができる。
【００２９】
本発明による方法において製造されたフィルム又はテープは、対弾道材用途及び複合材用途において、単独でかまたは他の材料と組合せて使用することができる。
【国際調査報告】
2011518933.tif 000002
2011518933.tif 000003
2011518933.tif 000004